(57)【要約】【課題】  本発明の実施形態によれば、高い発電効率を有する熱電変換素子を提供することができる。【解決手段】    熱電変換細線は、一方向に延びる細線と、前記細線が延びる方向と交わる方向であって、前記細線上に設けられ前記細線が延びる方向と交わる方向でかつ面内に固定された磁化を有する第１の強磁性層と、前記強磁性層上に設けられた第１の非磁性金属層と、を備える。【選択図】図１Ａ
2015076493.tif 000002
【特許請求の範囲】
【請求項１】
一方向に延びる細線と、
前記細線が延びる方向と交わる方向であって、前記細線上に設けられ前記細線が延びる方向と交わる方向でかつ面内に固定された磁化を有する第１の強磁性層と、
前記強磁性層上に設けられた第１の非磁性金属層と、
を備える熱電変換細線。
【請求項２】
前記第１の強磁性層とで前記細線を挟むように設けられ、前記第１の強磁性層の磁化と同一方向の向きに固定された磁化を有する第２の強磁性層と、
前記第２の強磁性層の前記細線が設けられた側とは反対側に設けられた第２の非磁性金属層と、
を備える請求項１に記載の熱電変換細線。
【請求項３】
前記第１の強磁性層とで前記細線を挟むように設けられ、前記第１の強磁性層の磁化と逆方向の向きに固定された磁化を有する第２の強磁性層と、
前記第２の強磁性層の前記細線が設けられた側とは反対側に設けられた第２の非磁性金属層と、
を備える請求項１に記載の熱電変換細線。
【請求項４】
前記第１の非磁性金属層は、Ｐｔ、Ａｕ、又はＩｒの何れかを含み、前記第２の非磁性金属層は、Ｔａ、Ｗ、又はＣｒの何れかを含む請求項２又は請求項３に記載の熱電変換細線。
【請求項５】
前記第１の非磁性金属層及び前記第２の非磁性金属層は、Ｐｔ、Ａｕ、又はＩｒの何れかから選択される材料又はＴａ、Ｗ、又はＣｒの何れかから選択される材料を含む請求項２又は請求項３に記載の熱電変換細線。
【請求項６】
前記細線は、ポリイミド、ポリプロピレン、ナイロン、ポリエステル、パリレン、ゴム、２軸延伸ポリエチレン２，６−ナフタレート、又は変性ポリアミドである請求項１乃至請求項５の何れか１項に記載の熱電変換細線。
【請求項７】
前記第１の強磁性層はＦｅ、Ｃｏ、Ｎｉ、ＦｅＣｒ、ＦｅＭｎ、ＦｅＣｏ、ＮｉＦｅ、ＣｏＮｉ、フェライト、又はＹ３Ｆｅ５Ｏ１２を含む請求項１に記載の熱電変換細線。
【請求項８】
前記第１の強磁性層及び前記第２の強磁性層はＦｅ、Ｃｏ、Ｎｉ、ＦｅＣｒ、ＦｅＭｎ、ＦｅＣｏ、ＮｉＦｅ、ＣｏＮｉ、フェライト、又はＹ３Ｆｅ５Ｏ１２を含む請求項２乃至請求項６の何れか１項に記載の熱電変換細線。
【請求項９】
前記細線が延在する方向において、前記細線、前記第１の強磁性層、前記第１の非磁性金属層からなる積層細線の両端に一対の電極が接続されている請求項１に記載の熱電変換細線。
【請求項１０】
前記細線が延在する方向において、前記細線、前記第１の強磁性層、前記第２の強磁性層、前記第１の非磁性金属層、及び前記第２の非磁性金属層からなる積層細線の両端に一対の電極が接続されている請求項２又は請求項３に記載の熱電変換細線。
【請求項１１】
前記細線が延在する方向において、前記第１の非磁性金属層の両端、及び前記第２の非磁性金属層の両端のそれぞれに一対の電極が接続されている請求項４又は請求項５に記載の熱電変換細線。
【請求項１２】
請求項９又は請求項１０に記載の熱電変換細線が列方向と行方向において複数設けられ互いに交差している熱電変換布。
【請求項１３】
前記列方向及び前記行方向のそれぞれの方向において前記熱電変換細線の電極は一体形成されている請求項１２に記載の熱電変換布。
【請求項１４】
請求項１１に記載の熱電変換細線が列方向と行方向において複数設けられ互いに交差しており、前記列方向又は前記行方向のそれぞれの方向において互いに隣接する前記熱電変換細線の前記第１の非磁性金属層と接続された電極と前記熱電変換細線の前記第２の非磁性金属層と接続された電極が接続されている熱電変換布。
【発明の詳細な説明】
【技術分野】
【０００１】
本発明の実施形態は、熱電変換細線と熱電変換布に関する。
【背景技術】
【０００２】
熱電変換素子の一つとして、スピンゼーベック効果を用いたものが知られている。しかし、スピンゼーベック効果を用いた熱電変換素子は発電効率が低い。
【先行技術文献】
【特許文献】
【０００３】
【特許文献１】米国特許公報２０１０／０２６７７０
【発明の概要】
【発明が解決しようとする課題】
【０００４】
本発明の実施形態は、高い柔軟性を有する熱電変換細線及び高い発電効率を有する熱電変換布を提供することを目的とする。
【課題を解決するための手段】
【０００５】
本発明の実施形態に係る熱電変換細線は、一方向に延びる細線と、前記細線が延びる方向と交わる方向であって、前記細線上に設けられ前記細線が延びる方向と交わる方向でかつ面内に固定された磁化を有する第１の強磁性層と、  前記強磁性層上に設けられた第１の非磁性金属層と、を備える。
【図面の簡単な説明】
【０００６】
【図１Ａ】本発明の実施形態に係る熱電変換細線を示す図。
【図１Ｂ】本発明の実施形態に係る熱電変換細線を示す図。
【図２Ａ】実施形態を説明するための図。
【図２Ｂ】実施形態を説明するための図。
【図３】実施形態を説明するための図。
【図４Ａ】実施形態を説明するための図。
【図４Ｂ】実施形態を説明するための図。
【図５Ａ】実施形態を説明するための図。
【図５Ｂ】実施形態を説明するための図。
【図６Ａ】実施形態を説明するための図。
【図６Ｂ】実施形態を説明するための図。
【図７】実施形態を説明するための図。
【図８】実施形態を説明するための図。
【図９】実施形態を説明するための図。
【図１０】実施形態を説明するための図。
【図１１】実施形態を説明するための図。
【図１２】実施形態を説明するための図。
【発明を実施するための形態】
【０００７】
以下図面を参照して、本発明の各実施形態を説明する。同じ符号が付されているものは同様のものを示す。なお、図面は模式的または概念的なものであり、各部分の厚みと幅との関係、部分間の大きさの比係数などは、必ずしも現実のものと同一とは限らない。また、同じ部分を表す場合であっても、図面により互いの寸法や比係数が異なって表される場合もある。
【０００８】
図１は、熱電変換細線１００を示す図である。図１Ａは熱電変換細線１００の俯瞰図を示す。図１Ｂは熱電変換細線１００の俯瞰図のＡ−Ａ’断面図を示す。
【０００９】
熱電変換細線１００は、細線１１０上に設けられた強磁性層１２０と、強磁性層１２０上に設けられた非磁性金属層１３０と、細線１１０、強磁性層１２０、及び非磁性金属層１３０からなる積層細線を取り囲む非磁性絶縁膜１４０を備える。強磁性層１２０はスピン流を発生するのでスピン流発生層として働く。非磁性金属層１２０は強磁性層１２０で発生したスピン流を検知するスピン流検知層として働く。図１Ｂに示すように、熱電変換細線１００は一方向に延在している。熱電変換細線１００の延在方向において、熱電変換細線１００の両端には電極１５０、１６０が接続されている。つまり、積層細線の両端に電極１５０、１６０が接続されている。
【００１０】
細線１１０には、非磁性絶縁材料を用いることができる。非磁性絶縁材料には、ポリイミド、ポリプロピレン、ナイロン、ポリエステル、パリレン、ゴム、２軸延伸ポルエチレン２，６−ナフタレート、又は変性ポリアミドを用いることができる。これらの材料を積層して細線１１０に用いても良い。細線の形状は、細線の延在方向に交わる方向の断面が扁平であることが良い。細線の延在方向に交わる方向の断面のアスペクト比は、短軸方向と長軸方向が１対２程度が良い。細線の延在方向に交わる方向の断面が扁平であると細線上に膜を成膜しやすくなる。
【００１１】
強磁性層１２０は強磁性層１２０の面内方向に固定された磁化を有する。つまり、強磁性層１２０の磁化は細線１１０の延在方向と交わる方向（細線１１０の短手方向）に固定されている。強磁性層１２０には、金属強磁性体、絶縁性強磁性体、ガーネットを用いることができる。金属強磁性体としては、Ｆｅ、Ｃｏ、Ｎｉ、ＦｅＣｒ、ＦｅＭｎ、ＦｅＣｏ、ＮｉＦｅ、又はＣｏＮｉを用いることができる。絶縁性強磁性体としては、フェライトを用いることができる。ガーネットとしては、Ｙ３Ｆｅ５Ｏ１２を用いることができる。また、これらの金属強磁性体、絶縁性強磁性体、フェライト、又はガーネットを積層したものを強磁性層１２０に用いも良い。たとえば、積層構造としては、Ｙ３Ｆｅ５Ｏ１２上にＰｔを５ｎｍ積層した積層構造やＹ３Ｆｅ５Ｏ１２上にＦｅＣｒを０．１５ｎｍ積層してＦｅＣｒ上にＰｔを５ｎｍ積層した積層構造を用いることができる。前者の場合、スピンゼーベック係数は１２７μＶ／Ｋｍ、後者の場合、スピンゼーベック係数は１５０μＶ／Ｋｍである。なお、これは一例であり、元素、膜厚の調整によって、出力を増大することができる。
【００１２】
非磁性金属層１３０には、Ｐｔ、Ａｕ、Ｉｒ、Ｔａ、Ｗ、又はＣｒを用いることができる。Ｐｔ、Ａｕ、ＩｒをグループＡ、Ｔａ、Ｗ、又はＣｒをグループＢと定義する。グループＡの材料はグループＢの材料とスピン流が電流に変換されるときの極性が異なる。すなわち、グループＡの材料が正の起電力を有する場合には、グループＢの材料は負の起電力を有する。これは、グループＡの材料とグループＢの材料のスピンホール角が正反対の極性を有することに起因すると考えられている。熱電変換細線１１０では、非磁性金属層１３０にグループＡの材料又はグループＢの材料のどちらかを用いることができる。
【００１３】
非磁性絶縁膜１４０は、複数の熱電変換細線１００が隣り合っている場合に短絡を防ぐことができる。また、非磁性絶縁膜１４０は、熱電変換細線１００が外部配線に接している場合にも短絡を防ぐことができる。非磁性絶縁膜１４０には、ポリイミド、ポリプロピレン、ナイロン、ポリエステル、パリレン、ゴム、２軸延伸ポルエチレン２，６−ナフタレート、又は変性ポリアミドを用いることができる。
【００１４】
電極１５０、１６０には、Ｃｕを用いることができる。
【００１５】
熱電変換細線１００の動作原理について説明する。熱電変換細線１００はスピンゼーベック効果を利用することで発電することができる。
【００１６】
細線１１０、強磁性層１２０、及び非磁性金属層１３０に温度勾配ΔＴを付与すると、強磁性層１２０内のアップスピン電子の分布とダウンスピン電子の分布に差が生じる。この現象をスピンゼーベック効果と呼ぶ。このとき生じるアップスピン電子の分布とダウンスピン電子の分布の差はスピン圧と呼ばれる。
【００１７】
強磁性層１２０で生じたスピン圧は、スピン流として非磁性金属層１３０に伝搬する。スピン流は、アップスピン電子の分布とダウンスピン電子の分布との差によって生じる流れである。スピン流は電荷の流れではない。スピン流が非磁性金属層１３０内に伝搬すると、逆スピンホール効果によってスピン流及び強磁性層１２０の磁化と直交する方向に電荷かが流れ（電流）、起電力が生じる。これにより、熱電変換細線１００が延在する方向に起電力が生じる。
【００１８】
より効率的に発電するには、強磁性層１２０と非磁性金属層１３０は接していることが望ましい。このような構成にすると強磁性層１２０で生じたスピン流が非磁性金属層１３０へ効率よく伝搬するからである。
【００１９】
起電力の方向は、非磁性金属層１３０にグループＡの材料とグループＢの材料を用いる場合で変化する。
【００２０】
熱電変換細線１００は、糸状であるために柔軟性を有する。このため、熱電変換細線１００は、発熱体に隙間なく巻き付くことができるので効率良く発電することができる。また、熱電変換細線１００は、糸状で扱いやすいために、布に織り込むことで常時着用することできる。このため、発電量を稼ぐことができる。
【００２１】
なお、熱電変換細線の断面は楕円もしくは扁平な形状で、長手方向の幅は５０μｍから１ｍｍである。
【００２２】
図２は、熱電変換細線２００を示す図である。図２Ａは熱電変換細線２００の俯瞰図を示す。図２Ｂは熱電変換細線２００の俯瞰図のＡ−Ａ’断面図を示す。
【００２３】
熱電変換細線２００は、細線１１０の上面と下面に２層の強磁性層１２０、２層の非磁性金属層１３０が設けられ、これらの細線１１０、２層の強磁性層１２０、及び２層の非磁性金属層１３０からなる積層細線を非磁性絶縁膜１４０が取り囲んでいる。熱電変換細線２００の延在方向において、熱電変換細線２００（積層細線）の両端には電極１５０、１６０が接続されている。
【００２４】
強磁性層１２０は強磁性層１２０の面内方向に磁化が固定されている。つまり、強磁性層１２０の磁化は細線１１０が延在する方向と交わる方向（細線１１０の短手方向）に固定されている。２層の強磁性層１２０の磁化は互いに平行で同一方向を向いている。熱電変換細線２００では一方の非磁性金属層１３０で生じる起電力の向きと他方の非磁性金属層１３０で生じる起電力の向きは同一方向である。
【００２５】
熱電変換細線２００では、非磁性金属層１３０にはグループＡの材料又はグループＢの材料を用いる。熱電変換細線２００では、細線１１０の上下で起電力を得ることができる。
【００２６】
熱電変換細線２００は、糸状であるために柔軟性を有する。このため、熱電変換細線２００は、発熱体に隙間なく巻き付くことができるので効率良く発電することができる。また、熱電変換細線２００は、糸状で扱いやすいために、布に織り込むことで常時着用することができる。このため、発電量を稼ぐことができる。また、熱電変換細線２００は２層の非磁性金属層１３０で発電するために、熱電変換細線１００よりも大きな起電力を得ることができる。
【００２７】
熱電変換細線２００では、細線１１０の上下の２層の強磁性層１２０は互いに離れている。これは上の強磁性層１２０と下の強磁性層１２０の磁化が、同じ方向を取る必要があるからである。上下が繋がっていると、磁化が断面に沿って円周状となり、上下の磁化が逆向きになってしまう。
【００２８】
図３は、強磁性層（スピン流発生層）の上面、下面、又は両面に非磁性金属層（スピン流検知層）を設けて起電力を測定した結果を示す図である。図３の左から強磁性層の両面に非磁性金属層を設けた熱電変換細線、強磁性層の上面に非磁性金属層を設けた熱電変換細線、強磁性層の下面に非磁性金属を設けた熱電変換細線の起電力の結果を示す。
【００２９】
強磁性層は、厚さを２ｍｍとしてＹ３Ｆｅ５Ｏ１２を用いた。非磁性金属層は、厚さを１０ｎｍとしてＰｔを用いた。測定方法は、熱電変換細線の上面を冷却、下面を加熱してその温度差が０K、５Ｋ、１０Kになるように設定し、非磁性金属層に２つの電極を設けて起電力V（μＶ）を測定し、温度依存性からV/T（μＶ／Ｋ）を見積もり、電極間距離２．８ｍｍで除して、単位長さあたりのスピンゼーベック係数（μＶ／Ｋ・ｍ）を測定した。スピンゼーベック係数は、１ｍ、１Ｋあたりにおける起電力（μＶ）を示すパラメータである。
【００３０】
強磁性層の上面又は下面に非磁性金属層を設けた場合、上面の場合で起電力は８０μＶ/Ｋ・ｍ、下面の場合で起電力は７５μＶ／Ｋ・ｍであった。これに対して強磁性層の上面と下面に非磁性金属層を設けた場合、起電力は１５５μＶ／Ｋ・ｍであった。このことから、強磁性層の上面と仮面に非磁性金属層を設けると、強磁性層の上面か下面のどちらかに非磁性金属層を設けた場合と比較して起電力が増加することが分かった。
【００３１】
図４は、熱電変換細線４００を示す図である。図４Ａは熱電変換細線４００の俯瞰図を示す。図４Ｂは熱電変換細線４００の俯瞰図のＡ−Ａ’断面図を示す。
【００３２】
熱電変換細線４００は、強磁性層１２０と強磁性層４２０の磁化が反平行である。また、熱電変換細線４００は２層の非磁性金属層１３０を有する。非磁性金属層１３０は、グループＡの材料又はグループＢの材料のどちらか一方を用いる。この場合、電極は電極４１０、４２０、４３０、４４０の４つになる。電極４１０、４４０は、１つ目の非磁性金属層１３０の両端に接続され、電極４２０、４３０は２つ目の非磁性金属層１３０の両端に接続されている。
【００３３】
電極４１０、４２０、４３０、４４０の材料は電極１５０、１６０と同様である。
【００３４】
強磁性層１２０の磁化と強磁性層４２０の磁化が反平行であるため、静磁結合によって磁化が安定しやすくなる。
【００３５】
熱電変換細線４００では、１つ目の非磁性金属層１３０と２つ目の非磁性金属層１３０で生じる起電力の向きが互いに逆になる。これは、強磁性層１２０の磁化と強磁性層４２０の磁化が反平行であるからである。１つ目の非磁性金属層１３０と２つ目の非磁性金属層１３０の起電力が短絡しないようにするため、起電力を取り出す電極は図４に示すように４つになる。
【００３６】
熱電変換細線４００は、糸状であるために柔軟性を有する。このため、熱電変換細線４００は、発熱体に隙間なく巻き付くことができるので効率良く発電することができる。また、熱電変換細線４００は、糸状で扱いやすいために、布に織り込むことで常時着用することできる。このため、発電量を稼ぐことができる。
【００３７】
図５は、熱電変換細線５００を示す図である。図５Ａは熱電変換細線５００の俯瞰図を示す。図５Ｂは熱電変換細線５００の俯瞰図のＡ−Ａ’断面図を示す。
【００３８】
熱電変換細線５００は、２層の強磁性層１２０の磁化が平行で同一方向を向いている。また、熱電変換細線５００は非磁性金属層１３０、５３０を用いている。非磁性金属層１３０にはグループＡの材料を用いて、非磁性金属層５３０にはグループＢの材料を用いる。これとは逆に、非磁性金属層１３０にグループＢの材料を用いて非磁性金属層５３０にグループＡの材料を用いても良い。
【００３９】
熱電変換細線５００では、非磁性金属層１３０と非磁性金属層５３０で生じる起電力の向きが互いに逆になる。これは、非磁性金属層１３０に用いる材料と非磁性金属層５３０に用いる材料が異なるからである。
【００４０】
熱電変換細線５００は、糸状であるために柔軟性を有する。このため、熱電変換細線５００は、発熱体に隙間なく巻き付くことができるので効率良く発電することができる。また、熱電変換細線５００は、糸状で扱いやすいために、布に織り込むことで常時着用することできる。このため、発電量を稼ぐことができる。
【００４１】
図６は、熱電変換細線６００を示す図である。図６Ａは熱電変換細線６００の俯瞰図を示す。図６Ｂは熱電変換細線６００の俯瞰図のＡ−Ａ’断面図を示す。
【００４２】
熱電変換細線６００は、強磁性層１２０と強磁性層４２０の磁化が反平行である。熱電変換細線６００は非磁性金属層１３０、５３０を用いている。非磁性金属層１３０にはグループＡの材料を用いて、非磁性金属層５３０にはグループＢの材料を用いる。これとは逆に、非磁性金属層１３０にグループＢの材料を用いて非磁性金属層５３０にグループＡの材料を用いても良い。
【００４３】
熱電変換細線６００では非磁性金属層１３０で生じる起電力と非磁性金属層５３０で生じる起電力は同一方向である。
【００４４】
熱電変換細線６００では、非磁性金属層１３０で生じる起電力と非磁性金属層５３０で生じる起電力が同一方向であるため、熱電変換細線４００、５００とは異なり、熱電変換細線６００の両端に電極１５０、１６０を設けるだけで良い。
【００４５】
熱電変換細線６００は、糸状であるために柔軟性を有する。このため、熱電変換細線６００は、発熱体に隙間なく巻き付くことができるので効率良く発電することができる。また、熱電変換細線６００は、糸状で扱いやすいために、布に織り込むことで常時着用することできる。このため、発電量を稼ぐことができる。
【００４６】
図７は、熱電変換布７００を示す図である。熱電変換布７００は熱電変換細線７１０が平織にされている。熱電変換細線７１０は列方向（経糸方向）と行方向（緯糸方向）に延在している。熱電変換細線７１０は熱電変換細線１００、２００、６００を想定している。図７の囲まれた箇所が熱電変換細線７１０である。熱電変換細線７１０が交差する場所では、２倍の発電量を得ることができる。電極は図７に示されるように、熱電変換細線７１０の両端に接続されている。少なくとも熱電変換細線７１０の非磁性金属層（スピン流検知層）に電極が接続されていれば良い。電極の形状はどういったものでも良い。
【００４７】
熱電変換布７００は全てが熱電変換細線７１０で構成するものとして説明したが、熱電変換布７００の一部を他の繊維で置き換えてもよい。このような構成にすることでユーザーは不快感無く熱電変換布７００を用いることができる。
【００４８】
図８は、熱電変換布８００を示す図である。熱電変換布８００は熱電変換細線７１０が平織にされている。熱電変換布８００は、電極が列方向と行方向において全ての熱電変換細線７１０が一つの電極で共有されている点が熱電変換布７００と異なる。列方向と行方向において熱電変換細線７１０が並列接続されている。熱電変換布８００は全てが熱電変換細線７１０で構成するものとして説明したが、熱電変換布８００の一部を他の繊維で置き換えてもよい。このような構成にすることでユーザーは不快感無く熱電変換布８００を用いることができる。
【００４９】
図９は、熱電変換布９００を示す図である。熱電変換布９００は熱電変換細線９１０が平織にされている。
【００５０】
図１０は、図９で示される熱電変換布９００の構成を示す図である。熱電変換細線９１０は、非磁性金属層１（スピン流検知層１）の起電力の向きと非磁性金属層２（スピン流検知層２）の起電力の向きが逆方向である。熱電変換細線９１０は熱電変換細線４００、５００を想定している。非磁性金属層１に接続された電極が隣接する熱電変換細線９１０の非磁性金属層２と接続されている。このように、隣接する熱電変換細線９１０の非磁性金属層１と非磁性金属層２を交互に接続することで、隣接する熱電変換細線９１０を直列に接続することができる。
【００５１】
熱電変換細線の作製方法について説明する。
【００５２】
図１１は熱電変換細線の作製方法を説明する図である。
【００５３】
細線となる扁平な基板を準備する。細線を布に織り込むときに、細線がねじれないように、扁平な基板のアスペクト比は、短軸方向に対して長軸方向が１対２程度である。この扁平な基板を洗浄し、扁平な基板上に強磁性層１（スピン流発生層）を成膜する。強磁性層１の上に非磁性金属層１（スピン流検知層）を成膜する。
【００５４】
次に、扁平な基板の裏面に、強磁性層２（スピン流発生層）、非磁性金属層２（スピン流検知層）をこの順に成膜する。最後に非磁性絶縁層で全体をメッキにより被覆する。成膜の代わりに、塗布、スパッタ、蒸着を用いても良い。ここでは両面に成膜することを前提として説明したが、片面だけ成膜してもよい。
【００５５】
図１２は熱電変換細線の別の作製方法を説明する図である。
【００５６】
細線となる平たい基板を準備する。この平たい基板を洗浄し、平たい基板上に強磁性層１（スピン流発生層）を成膜する。強磁性層１の上に非磁性金属層１（スピン流検知層９を成膜する。
【００５７】
次に、平たい基板の裏面に、強磁性層２（スピン流発生層）、非磁性金属層２（スピン流検知層）をこの順に成膜する。この積層体を細線の形状に切断する。細線を布に織り込むときに、細線がねじれないように、積層体の断面のアスペクト比は、短軸方向に対して長軸方向が１対２程度である。最後に非磁性絶縁層で全体をメッキにより被覆する。成膜の代わりに、塗布、スパッタ、蒸着を用いても良い。ここでは両面に成膜することを前提として説明したが、片面だけ成膜してもよい。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１００、２００、４００、５００、６００、７１０、９１０…熱電変換細線、１１０…細線、１２０、４２０・・・強磁性層、１３０、５３０…非磁性金属層、１４０…非磁性絶縁層、１５０、１６０、４１０、４２０、４３０、４４０…電極、７００、８００、９００…熱電変換布
【図１Ａ】
2015076493.tif 000003
【図１Ｂ】
2015076493.tif 000004
【図２Ａ】
2015076493.tif 000005
【図２Ｂ】
2015076493.tif 000006
【図３】
2015076493.tif 000007
【図４Ａ】
2015076493.tif 000008
【図４Ｂ】
2015076493.tif 000009
【図５Ａ】
2015076493.tif 000010
【図５Ｂ】
2015076493.tif 000011
【図６Ａ】
2015076493.tif 000012
【図６Ｂ】
2015076493.tif 000013
【図７】
2015076493.tif 000014
【図８】
2015076493.tif 000015
【図９】
2015076493.tif 000016
【図１０】
2015076493.tif 000017
【図１１】
2015076493.tif 000018
【図１２】
2015076493.tif 000019